(57)【特許請求の範囲】
【請求項１】
ポリマー組成物（Ｃ）の総重量を基準として、
−  ２０〜６０重量％の、少なくとも１つの脂環式基を含む少なくとも５０モル％の繰り返し単位を含む少なくとも１つのポリエステル（Ｐ）、
−  ０．５〜２０重量％の、少なくとも９個の炭素原子を含む脂肪族部分を含む少なくとも５０モル％の繰り返し単位を含む少なくとも１つのポリアミド（ＰＡ）、
−  ０〜６０重量％の、ＴｉＯ２、ＺｎＳ、ＺｎＯ、ＣｅＯ２およびＢａＳＯ４からなる群から選択される少なくとも１つの白色顔料、
−  ０〜６０重量％の少なくとも１つの強化充填剤
を含む、反射板用のポリマー組成物（Ｃ）。
【請求項２】
ポリマー組成物（Ｃ）の総重量を基準として、
−  ２０〜６０重量％の、少なくとも１つの脂環式基を含む少なくとも５０モル％の繰り返し単位を含む少なくとも１つのポリエステル（Ｐ）、
−  ０．５〜２０重量％の、少なくとも９個の炭素原子を含む脂肪族部分を含む少なくとも５０モル％の繰り返し単位を含む少なくとも１つのポリアミド（ＰＡ）、
−  ０〜６０重量％の、ＴｉＯ２、ＺｎＳ、ＺｎＯ、ＣｅＯ２およびＢａＳＯ４からなる群から選択される少なくとも１つの白色顔料、
−  ０〜６０重量％の少なくとも１つの強化充填剤
を含み、
ポリアミド（ＰＡ）が、テレフタル酸と１，９−ジアミノノナンおよび／または２−メチル−１，８−ジアミノオクタンとのポリマー、１，４−シクロヘキサンジカルボン酸と１，９−ジアミノノナンおよび／または２−メチル−１，８−ジアミノオクタンとのポリマー、テレフタル酸と１，１０−デカメチレンジアミンとのポリマー、テレフタル酸とデカメチレンジアミンとのポリマー、テレフタル酸とヘキサメチレンジアミンおよびデカメチレンジアミンとのコポリマー；テレフタル酸およびイソフタル酸とヘキサメチレンジアミンおよびデカメチレンジアミンとのコポリマー；テレフタル酸とデカメチレンジアミンおよび１１−アミノ−ウンデカン酸とのコポリマー、テレフタル酸とヘキサメチレンジアミンおよび１１−アミノ−ウンデカン酸とのコポリマー；ヘキサメチレンジアミンとテレフタル酸およびセバシン酸とのコポリマー；ヘキサメチレンジアミンとテレフタル酸および１，１２−ジアミノドデカン酸とのコポリマー；デカメチレンジアミンとテレフタル酸および４−アミノシクロヘキサンカルボン酸とのコポリマー；デカメチレンジアミンとテレフタル酸および４−（アミノメチル）−シクロヘキサンカルボン酸とのコポリマー；デカメチレンジアミンと２，６−ナフタレンジカルボン酸とのポリマー；２，６−ナフタレンジカルボン酸とヘキサメチレンジアミンおよびデカメチレンジアミンとのコポリマー；２，６−ナフタレンジカルボン酸とヘキサメチレンジアミンおよびデカメチレンジアミンとのコポリマー；デカメチレンジアミンと１，４−シクロヘキサンジカルボン酸とのポリマー、ヘキサメチレンジアミンと１１−アミノ−ウンデカン酸および２，６−ナフタレンジカルボン酸とのコポリマー；テレフタル酸とデカメチレンジアミンおよび２−メチルペンタメチレンジアミンとのコポリマー；１，４−シクロヘキサンジカルボン酸とデカメチレンジアミンとのコポリマーからなる群から選択される、ポリマー組成物（Ｃ）。
【請求項３】
前記ポリエステル（Ｐ）が、前記組成物の総重量を基準として、３０〜６０重量％の量で存在する、請求項１又は２に記載のポリマー組成物（Ｃ）。
【請求項４】
前記ポリエステル（Ｐ）の繰り返し単位の少なくとも５０モル％が、テレフタル酸と１，４−シクロヘキシレンジメタノールとの重縮合によって得られる、請求項１から３のいずれか一項に記載のポリマー組成物（Ｃ）。
【請求項５】
前記ポリエステル（Ｐ）が、ポリ（１，４−シクロヘキシレンジメチレンテレフタレート）である、請求項１〜４のいずれか一項に記載のポリマー組成物（Ｃ）。
【請求項６】
前記ポリアミド（ＰＡ）が、テレフタル酸と１，９−ジアミノノナンおよび／または２−メチル−１，８−ジアミノオクタンとのポリマー、１，４−シクロヘキサンジカルボン酸と１，９−ジアミノノナンおよび／または２−メチル−１，８−ジアミノオクタンとのポリマー、テレフタル酸と１，１０−デカメチレンジアミンとのポリマー、ならびに１，４−シクロヘキサンジカルボン酸と１，１０−デカメチレンジアミンとのポリマーからなる群から選択される、請求項１〜５のいずれか一項に記載のポリマー組成物（Ｃ）。
【請求項７】
前記ポリアミド（ＰＡ）が、１〜１０重量％の量で前記ポリマー組成物（Ｃ）中に存在する、請求項１〜６のいずれか一項に記載のポリマー組成物（Ｃ）。
【請求項８】
前記白色顔料が、１０〜６０重量％の量で存在する、請求項１〜７のいずれか一項に記載のポリマー組成物（Ｃ）。
【請求項９】
前記白色顔料がＴｉＯ２である、請求項１〜８のいずれか一項に記載のポリマー組成物（Ｃ）。
【請求項１０】
ガラス繊維およびウォラストナイトからなる群から選択される少なくとも１つの強化充填剤をさらに含む、請求項１〜９のいずれか一項に記載のポリマー組成物（Ｃ）。
【請求項１１】
前記強化充填剤が、前記ポリマー組成物（Ｃ）の総重量を基準として、５〜４０重量％の量で存在する、請求項１０に記載のポリマー組成物（Ｃ）。
【請求項１２】
請求項１〜１１のいずれか一項に記載の前記ポリマー組成物（Ｃ）を含む少なくとも１つの部品を含み、
該部品が反射板である、物品。
【請求項１３】
前記物品が発光ダイオード（ＬＥＤ）デバイスである、請求項１２に記載の物品。
【発明の詳細な説明】
【技術分野】
【０００１】
本出願は、２０１３年１２月２０日出願の米国仮特許出願第６１／９１９２１１号に対する優先権を主張するものであり、この出願の全内容は、あらゆる目的のために参照により本明細書に援用される。
【０００２】
本発明は、改善された白色度および光反射率の優れた保持率の、少なくとも１つのポリエステルと少なくとも１つのポリアミドとを含むポリマー組成物に関する。
【０００３】
本発明はさらに、発光ダイオード（ＬＥＤ）デバイスの部品などの、本発明の組成物からなる物品を提供する。
【背景技術】
【０００４】
ＬＥＤは、それらが伝統的な光源を上回って提供する多くの利点のために、多数の用途で光源としてますます使用されつつある。ＬＥＤは一般に、他の光源よりもかなり少ない電力を消費し、動作させるために低い電圧を必要とし、かつ、機械的衝撃に耐性がある。結果として、それらは、多くの用途で白熱光源およびその他の光源に取って代わりつつあり、交通信号、屋内および屋外照明、携帯電話用ディスプレイ、自動車用ディスプレイおよびフラッシュライトなどの異なった分野において適用されている。
【０００５】
反射板などの、ＬＥＤ構成部品は、優れた色と改善された物理的特性との特に要求が厳しい組み合わせを必要とする。セラミックスは、それらの用途で有利に使用され得るが、それでも極めて高価であり、要求の高い加工技術を必要とする。それ故、ポリマーが、より低いコストの材料としてセラミックスに取り替えるために広範囲に研究および開発されている。熱可塑性ポリマーの大きな利点は、それらが射出成形され得るし、それ故相当の設計融通性を与えることである。ＬＥＤ構成部品の製造に使用されるポリマー組成物で留意される一つの問題は、それらが光および高温に曝露される場合に黄色になる傾向があることである。例えば、製造中に、ＬＥＤ構成部品は、エポキシまたはシリコン封止材を硬化させるために約１６０℃に加熱される。ＬＥＤ構成部品はまた、はんだ付け作業が行われる間ずっと２６０℃よりも上の温度に暴露される。さらに、使用の間中、ＬＥＤ構成部品は日常的に、光および８０℃よりも上の温度にさらされる。さらに、より高電圧ＬＥＤの最近の開発は、一般に１００℃よりも上の、さらにより高い作業温度をもたらす。光および高温へのこの同時暴露は、ＬＥＤ構成部品を形成するために使用されるポリマー組成物の黄変を引き起こす。
【０００６】
望ましくは、ＬＥＤの反射板および、結局、それらがそれから製造されるポリマー組成物は、所望の形状へ容易に加工される一方で、とりわけ、光の高い反射率、高い白色度、高い寸法安定性、高い機械的強度、高い熱変形温度、および高い耐熱性（高温に曝露された場合の低い変色および低い反射率損失）を含めて、広い一連の要件に適合すべきである。
【０００７】
フィルム、シート、形材、ボトルなどを含めて、広範な用途で使用するための造形品を製造するために、ポリエステルが多くの場合使用される。最も一般に使用されるポリエステルは、テレフタル酸または２，６−ナフタレンジカルボン酸をベースとするものであり、ポリエステルには、例えば、ポリ（エチレンテレフタレート）（「ＰＥＴ」）、ポリ（１，４−ブチレンテレフタレート）（「ＰＢＴ」）、ポリ（シクロヘキシレンジメチレンテレフタレート）（「ＰＣＴ」）、ポリ（シクロヘキシレンジメチレンナフタレート）（「ＰＣＮ」）、ポリ（エチレンナフタレート）（「ＰＥＮ」）およびそれらのコポリエステルが含まれる。これらのポリエステルは、比較的安価で、広く利用でき、それらの芳香族含有量のために、高いガラス転移温度（Ｔｇ）を有し、それは、それらから製造された造形品に耐熱性、剛性および強靭性を与える。
【０００８】
ＰＣＴが現在、その卓越した全体特性のためにＬＥＤの製造のために使用されている。しかしながら、これらのプラスの特性にもかかわらず、市場においてＬＥＤ反射板の白色度および白色度保持率を改善することが依然として必要とされている。
【０００９】
ある種のポリアミドがまた、それらの良好な初期白色度が評価されるＬＥＤ反射板の製造に使用されている。しかしながら、それらもポリアミドは、熱および／または光にさらされた場合に黄変に悩まされる。
【００１０】
当業者は、熱安定性および反射率のさらなる改善が、ＬＥＤデバイスの発展にとって有利であることを認めるであろう。
【００１１】
国際公開第２００７／０３３１２９号パンフレットは、二酸化チタン、無機強化剤または充填剤、および酸化安定剤を含むＰＣＴ組成物からなる発光ダイオード組立筐体を開示している。それらの組成物は、非常に温和な熱処理後でさえも非常に低い白色度に悩まされる。
【００１２】
米国特許出願公開第２０１２／０２６２９２７号明細書は、ＰＣＴと、白色顔料と、フェノキシ樹脂または非芳香族エポキシ樹脂などの反応性粘度安定剤とを含む、ＬＥＤ反射板を成形するのに好適な組成物に関する。米国特許出願公開第２０１２／０２６２９２７号明細書は、その実施例において、二酸化チタン、チョップドガラス繊維、２重量％のタルクおよび８つの他の添加剤を含むＰＣＴ組成物を開示している。それらの組成物は、２００℃で４時間後に最高約８４％の白色度保持率を達成するにすぎない。
【００１３】
国際公開第２０１２／１４１９６７号パンフレットは、ある種の白色ＰＣＴベースのポリマー組成物を開示している。残念なことに、例示された組成物のどれも、それらをＬＥＤ用途に好適なものにするであろう許容できる老化後反射率データを示していない。
【００１４】
このように、当技術分野において、より高い初期白色度を示し、かつ、熱および／または光処理中に低い変色を維持しながら、ポリエステルの利点をすべて特色とするポリマー組成物が必要とされている。
【００１５】
本発明者らは、ある種のポリエステルと特異的なポリアミドとのブレンディングが、熱および光曝露後の優れた反射率を維持しながら初期白色度の観点から、ある種の白色顔料入りポリエステル組成物の挙動を大きく向上させることを発見した。
【００１６】
本発明による組成物は、上述の要件をこのように満たすものであり、本明細書で以下に詳細に記載される。
【発明の概要】
【００１７】
第１の態様において、本発明は、ポリマー組成物（Ｃ）の総重量を基準として、
−  ２０〜６０重量％の、少なくとも１つの脂環式基を含む少なくとも５０モル％の繰り返し単位を含む少なくとも１つのポリエステル（Ｐ）、
−  ０．５〜２０重量％の、少なくとも９個の炭素原子を含む脂肪族部分を含む少なくとも５０モル％の繰り返し単位を含む少なくとも１つのポリアミド（ＰＡ）、
−  ０〜６０重量％の、ＴｉＯ２、ＺｎＳ、ＺｎＯ、ＣｅＯ２およびＢａＳＯ４からなる群から選択される少なくとも１つの白色顔料、
−  ０〜６０％重量％の少なくとも１つの強化充填剤
を含むポリマー組成物（Ｃ）に関する。
【００１８】
第２の態様において、本発明は、本発明ポリマー組成物（Ｃ）を含む少なくとも１つの部品を含む物品に、特に、そのようなポリマー組成物（Ｃ）から製造されたＬＥＤデバイスの部品に関する。
【発明を実施するための形態】
【００１９】
本発明によるポリマー組成物（Ｃ）は、本明細書で以下に詳細に記載される２つの必須原料を含む。
【００２０】
ポリエステル（Ｐ）
ポリマー組成物（Ｃ）は、少なくとも１つの脂環式基を含む少なくとも５０モル％の繰り返し単位を含むポリエステル（Ｐ）を含む。
【００２１】
「ポリエステル」という用語は、「コポリエステル」を含むことを意図し、少なくとも１つのエステル部分（一般に式：Ｒ−（Ｃ＝Ｏ）−ＯＲ’で記載される）を含む少なくとも５０モル％、好ましくは少なくとも８５モル％の繰り返し単位を含むポリマーを意味すると理解される。ポリエステルは、少なくとも１つのエステル部分を含む環状モノマー（ＭＡ）の開環重合によって；少なくとも１つのヒドロキシル基と少なくとも１つのカルボン酸基とを含むモノマー（ＭＢ）の重縮合によって、または少なくとも２つのヒドロキシル基を含む少なくとも１つのモノマー（ＭＣ）（ジオール）と少なくとも２つのカルボン酸基を含む少なくとも１つのモノマー（ＭＤ）（ジカルボン酸）との重縮合によって得られ得る。本明細書で用いられるところでは、ジカルボン酸という用語は、ジカルボン酸および、それらの関連する酸ハロゲン化物、エステル、半エステル、塩、半塩、酸無水物、混合酸無水物、またはそれらの混合物を含めて、ジカルボン酸の任意の誘導体を包含することを意図する。
【００２２】
ポリエステル（Ｐ）は、少なくとも１つのエステル部分に加えて、少なくとも１つの脂環式基を含む少なくとも５０モル％、好ましくは少なくとも６０モル％、より好ましくは少なくとも７０モル％、さらにより好ましくは少なくとも８０モル％、最も好ましくは少なくとも９０モル％の繰り返し単位を含む。優れた結果は、ポリエステル（Ｐ）が少なくとも１つのエステル部分および少なくとも１つの脂環式基を含む繰り返し単位から本質的になる場合に得られた。脂環式基は、脂肪族および環状の両方である少なくとも１つの基を含むモノマー（ＭＡ）、モノマー（ＭＢ）、モノマー（ＭＣ）またはモノマー（ＭＤ）に由来してもよい。
【００２３】
モノマー（ＭＡ）の非限定的な例としては、ラクチドおよびカプロラクトンが挙げられる。
【００２４】
モノマー（ＭＢ）の非限定的な例としては、グリコール酸、４−ヒドロキシ安息香酸および６−ヒドロキシナフタレン−２−カルボン酸が挙げられる。
【００２５】
モノマー（ＭＣ）の非限定的な例としては、１，４−シクロヘキサンジメタノール、エチレングリコール、１，２−プロパンジオール、１，３−プロパンジオール、１，４−ブタンジオール、１，５−ペンタンジオール、１，６−ヘキサンジオール、１，８−オクタンジオール、１，１０−デカンジオール、２，２，４−トリメチル  １，３−ペンタンジオール、２，２，４，４−テトラメチル−１，３−シクロブタンジオール、およびネオペンチルグリコールが挙げられるが、１，４−シクロヘキサンジメタノールおよびネオペンチルグリコールが好ましい。
【００２６】
モノマー（ＭＤ）の非限定的な例としては、テレフタル酸、イソフタル酸、ナフタレンジカルボン酸、１，４−シクロヘキサンジカルボン酸、コハク酸、セバシン酸、およびアジピン酸が挙げられるが、テレフタル酸および１，４−シクロヘキサンジカルボン酸が好ましい。
【００２７】
ポリエステル（Ｐ）がコポリマーである場合、モノマー（ＭＣ）および（ＭＤ）が好ましく使用される。そのような場合には、モノマー（ＭＣ）は好ましくは１，４−シクロヘキサンジメタノールであり、モノマー（ＭＤ）は好ましくは、テレフタル酸と１，６−ナフタレンジカルボン酸との混合物である。
【００２８】
ポリエステル（Ｐ）がホモポリマーである場合、それは、ポリ（シクロヘキシレンジメチレンテレフタレート）（「ＰＣＴ」）およびポリ（シクロヘキシレンジメチレンナフタレート）（「ＰＣＮ」）から選択されてもよい。最も好ましくは、それは、ＰＣＴ（すなわち、テレフタル酸と１，４−シクロヘキシレンジメタノールとの重縮合によって得られるホモポリマー）である。
【００２９】
ポリエステル（Ｐ）は、有利には少なくとも２５０℃、好ましくは少なくとも２６０℃、より好ましくは少なくとも２７０℃、最も好ましくは少なくとも２８０℃の、ＩＳＯ−１１３５７−３に従ってＤＳＣによって測定されるような、融点を有する。その上、その融点は、有利には高くても３５０℃、好ましくは高くても３４０℃、より好ましくは高くても３３０℃、最も好ましくは高くても３２０℃のものである。優れた結果は、２８０℃〜３２０℃の範囲の融点を有するポリエステル（Ｐ）で得られた。
【００３０】
ポリエステル（Ｐ）は、ポリマー組成物（Ｃ）の総重量を基準として、好ましくは少なくとも２０重量％、より好ましくは少なくとも２５重量％、さらにより好ましくは少なくとも３０重量％、最も好ましくは少なくとも３５重量％の量で存在する。
【００３１】
ポリエステル（Ｐ）はまた、ポリマー組成物（Ｃ）の総重量を基準として、有利には最大でも７０重量％、好ましくは最大でも６５重量％、より好ましくは最大でも６０重量％、さらにより好ましくは最大でも５５重量％、最も好ましくは最大でも５０重量％の量で存在する。
【００３２】
優れた結果は、ポリエステル（Ｐ）が、ポリマー組成物（Ｃ）の総重量を基準として、約３０〜約６０重量％、好ましくは約３５〜約４５重量％の量でポリマー組成物（Ｃ）中に存在する場合に得られた。
【００３３】
ポリマー組成物（Ｃ）は、１つより多いポリエステル（Ｐ）を含んでもよい。
【００３４】
ポリアミド（ＰＡ）
ポリマー組成物（Ｃ）は、少なくとも９個の炭素原子を含む脂肪族部分を含む少なくとも５０モル％の繰り返し単位（ＲＰＡ）を含むポリアミド（ＰＡ）を含む。
【００３５】
表現「ポリアミド」は、アミド基を含む任意のポリマーを意味することを意図する。繰り返し単位（ＲＰＡ）は典型的には、少なくとも１つのジカルボン酸成分（またはその誘導体）と少なくとも１つのジアミン成分との重縮合に、ならびに／またはアミノカルボン酸および／もしくはラクタムの重縮合に由来する。
【００３６】
表現「その誘導体」は、表現「カルボン酸」と組み合わせて用いられる場合には、重縮合条件下で反応を受けてアミド結合を生じるいずれかの誘導体を意味することを意図する。アミド形成誘導体の例としては、そのようなカルボン酸の、モノ−またはジ−メチル、エチルまたはプロピルエステルなどの、モノ−またはジ−アルキルエステル；そのモノ−またはジ−アリールエステル；その一酸または二酸ハロゲン化物；およびその一酸または二酸アミド、モノ−またはジ−カルボキシレート塩が挙げられる。
【００３７】
ある種の好ましい実施形態においては、ポリマー組成物（Ｃ）のポリアミド（ＰＡ）は、少なくとも５０モル％、好ましくは少なくとも６０モル％、より好ましくは少なくとも７０モル％、さらにより好ましくは少なくとも８０モル％、最も好ましくは少なくとも９０モル％の繰り返し単位（ＲＰＡ）を含む。優れた結果は、ポリマー組成物（Ｃ）のポリアミド（ＰＡ）が繰り返し単位（ＲＰＡ）からなる場合に得られた。
【００３８】
ポリマー組成物（Ｃ）のポリアミド（ＰＡ）は、脂肪族ポリアミドポリマーであっても、芳香族ポリアミドポリマーであってもよい。
【００３９】
本発明の目的のためには、表現「芳香族ポリアミドポリマー」は、３５モル％超、好ましくは４５モル％超、より好ましくは５５モル％超、さらにより好ましくは６５モル％超、最も好ましくは７５モル％超の芳香族繰り返し単位である繰り返し単位（ＲＰＡ）を含むポリアミドを意味することを意図する。
【００４０】
本発明の目的のために、表現「芳香族繰り返し単位」は、少なくとも１つの芳香族基を含む任意の繰り返し単位を意味することを意図する。芳香族繰り返し単位は、少なくとも１つの芳香族ジカルボン酸と脂肪族ジアミンとの重縮合によってもしくは少なくとも１つの脂肪族ジカルボン酸と芳香族ジアミンとの重縮合によって、または芳香族アミノカルボン酸の重縮合によって形成され得る。
【００４１】
本発明の目的のためには、ジカルボン酸またはジアミンは、それが少なくとも１つの芳香族基を含む場合には「芳香族」と考えられる。
【００４２】
芳香族ジカルボン酸の非限定的な例はとりわけ、イソフタル酸（ＩＡ）、テレフタル酸（ＴＡ）およびオルトフタル酸（ＯＡ）を含む、フタル酸、２，５−ピリジンジカルボン酸、２，４−ピリジンジカルボン酸、３，５−ピリジンジカルボン酸、２，２−ビス（４−カルボキシフェニル）プロパン、ビス（４−カルボキシフェニル）メタン、２，２−ビス（４−カルボキシフェニル）ヘキサフルオロプロパン、２，２−ビス（４−カルボキシフェニル）ケトン、４，４’−ビス（４−カルボキシフェニル）スルホン、２，２−ビス（３−カルボキシフェニル）プロパン、ビス（３−カルボキシフェニル）メタン、２，２−ビス（３−カルボキシフェニル）ヘキサフルオロプロパン、２，２−ビス（３−カルボキシフェニル）ケトン、ビス（３−カルボキシフェノキシ）ベンゼン、２，６−ナフタレンジカルボン酸、２，７−ナフタレンジカルボン酸、１，４−ナフタレンジカルボン酸、２，３−ナフタレンジカルボン酸、１，８−ナフタレンジカルボン酸、１，２−ナフタレンジカルボン酸である。
【００４３】
芳香族ジアミンの中に、とりわけ、メタ−フェニレンジアミン（ＭＰＤ）、パラ−フェニレンジアミン（ＰＰＤ）、３，４’−ジアミノジフェニルエーテル（３，４’−ＯＤＡ）、４，４’−ジアミノジフェニルエーテル（４，４’−ＯＤＡ）、メタ−キシリレンジアミン（ＭＸＤＡ）、およびパラ−キシリレンジアミン（ＰＸＤＡ）を挙げることができる。
【００４４】
本発明の好ましい実施形態によれば、ジカルボン酸は、芳香族であり、有利には、イソフタル酸（ＩＡ）、およびテレフタル酸（ＴＡ）からなる群から選択される少なくとも１つのフタル酸を含む。イソフタル酸およびテレフタル酸を単独でまたは組み合わせて使用することができる。フタル酸は好ましくは、任意選択的にイソフタル酸と組み合わせて、テレフタル酸である。
【００４５】
本発明の目的のためには、表現「脂肪族ポリアミドポリマー」は、もっぱら脂肪族繰り返し単位を含むポリアミドを意味することを意図し、前記脂肪族繰り返し単位は、上述のような、少なくとも１つの脂肪族ジカルボン酸と、少なくとも１つの脂肪族ジアミンとに由来し、ならびに／または前記脂肪族繰り返し単位は、脂肪族アミノカルボン酸および／もしくは脂肪族ラクタムに由来する。
【００４６】
脂肪族ジカルボン酸の中に、とりわけ、シュウ酸［ＨＯＯＣ−ＣＯＯＨ、マロン酸（ＨＯＯＣ−ＣＨ２−ＣＯＯＨ）、アジピン酸［ＨＯＯＣ−（ＣＨ２）４−ＣＯＯＨ］、コハク酸［ＨＯＯＣ−（ＣＨ２）２−ＣＯＯＨ］、グルタル酸［ＨＯＯＣ−（ＣＨ２）３−ＣＯＯＨ］、２，２−ジメチル−グルタル酸［ＨＯＯＣ−Ｃ（ＣＨ３）２（ＣＨ２）２−ＣＯＯＨ］、２，４，４−トリメチル−アジピン酸［ＨＯＯＣ−ＣＨ（ＣＨ３）ＣＨ２Ｃ（ＣＨ３）２−ＣＨ２−ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１１−ＣＯＯＨ］、シス−および／もしくはトランス−シクロヘキサン−１，４−ジカルボン酸ならびに／またはシス−および／もしくはトランス−シクロヘキサン−１，３−ジカルボン酸 （ＣＨＤＡ）を挙げることができる。
【００４７】
本発明の好ましい実施形態によれば、脂肪族ジカルボン酸はトランス−シクロヘキサン−１，４−ジカルボン酸である。
【００４８】
脂肪族ジアミンの非限定的な例は典型的には、２〜１８個の炭素原子を有する脂肪族アルキレンジアミンであり、それらは有利には、１，２−ジアミノエタン、１，２−ジアミノプロパン、プロピレン−１，３−ジアミン、１，３−ジアミノブタン、１，４−ジアミノブタン、１，５−ジアミノペンタン、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、１，６−ジアミノヘキサン、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、２−メチル−１，８−ジアミノオクタン、１，９−ジアミノノナン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１，８−ジアミノ−１，３−ジメチルオクタン、１，８−ジアミノ−１，４−ジメチルオクタン、１，８−ジアミノ−２，４−ジメチルオクタン、１，８−ジアミノ−３，４−ジメチルオクタン、１，８−ジアミノ−４，５−ジメチルオクタン、１，８−ジアミノ−２，２−ジメチルオクタン、１，８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカンおよび１，１２−ジアミノドデカンからなる群から選択される。
【００４９】
また、脂肪族ジアミンは、イソホロンジアミン（５−アミノ−（１−アミノメチル）−１，３，３−トリメチルシクロヘキサンとしても知られる）、１，３−シクロヘキサンビス（メチルアミン）（１，３−ＢＡＭＣ）、１，４−シクロヘキサンビス（メチルアミン）（１，４−ＢＡＭＣ）、４，４−ジアミノジシクロヘキシルメタン（ＰＡＣＭ）、およびビス（４−アミノ−３−メチルシクロヘキシル）メタンなどの脂環式ジアミンから選ばれてもよい。
【００５０】
本発明の好ましい実施形態によれば、脂肪族ジアミンは、１，９−ジアミノノナン、２−メチル−１，８−ジアミノオクタン、１，１０−ジアミノデカン、１，１１−ジアミノウンデカン、１，１２−ジアミノドデカンおよびそれらの混合物からなる群から選択される。
【００５１】
さらに、芳香族アミノカルボン酸またはそれらの誘導体もまた、ポリマー組成物（Ｃ）のポリアミドの製造のために使用されてもよく、それは一般に、４−（アミノメチル）安息香酸および４−アミノ安息香酸、６−アミノヘキサン酸、１−アザ−２−シクロノナノン、１−アザ−２−シクロドデカノン、１１−アミノウンデカン酸、１２−アミノドデカン酸、４−（アミノメチル）安息香酸、シス−４−（アミノメチル）シクロヘキサンカルボン酸、トランス−４−（アミノメチル）シクロヘキサンカルボン酸、シス−４−アミノシクロヘキサンカルボン酸およびトランス−４−アミノシクロヘキサンカルボン酸からなる群から選択される。
【００５２】
脂肪族ラクタムの非限定的な例は、とりわけ、カプロラクタムおよびラウリルラクタムからなる群から選択される。
【００５３】
ポリマー組成物（Ｃ）のポリアミド（ＰＡ）は、少なくとも９個の炭素原子を含む脂肪族部分を含む少なくとも５０モル％の繰り返し単位を含む。
【００５４】
少なくとも９個の炭素原子を含む脂肪族部分を含む繰り返し単位は、少なくとも１つの脂肪族ジカルボン酸と少なくとも１つの脂肪族ジアミンとの重縮合によってもしくは少なくとも１つの脂肪族ジカルボン酸と少なくとも１つの芳香族ジアミンとの重縮合によって、または少なくとも１つの芳香族ジカルボン酸と少なくとも１つの脂肪族ジアミンとの重縮合によってもしくはアミノカルボン酸の重縮合によって形成され得る。
【００５５】
ポリアミド（ＰＡ）の繰り返し単位中に存在する少なくとも９個の炭素原子を含む脂肪族部分は、本明細書で後に詳述される脂肪族ジカルボン酸および／または脂肪族ジアミンに由来してもよい。
【００５６】
少なくとも９個の炭素原子を含む脂肪族部分を含む脂肪族ジカルボン酸の注目に値する例は、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１１−ＣＯＯＨ］である。それらの中で、アゼライン酸［ＨＯＯＣ−（ＣＨ２）７−ＣＯＯＨ］、セバシン酸［ＨＯＯＣ−（ＣＨ２）８−ＣＯＯＨ］、ドデカン二酸［ＨＯＯＣ−（ＣＨ２）１０−ＣＯＯＨ］が好ましい。
【００５７】
少なくとも９個の炭素原子を含む脂肪族部分を含む脂肪族ジアミンの注目に値する例は、１，９−ジアミノノナン、２−メチル−１，８−ジアミノオクタン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１，８−ジアミノ−１，３−ジメチルオクタン、１，８−ジアミノ−１，４−ジメチルオクタン、１，８−ジアミノ−２，４−ジメチルオクタン、１，８−ジアミノ−３，４−ジメチルオクタン、１，８−ジアミノ−４，５−ジメチルオクタン、１，８−ジアミノ−２，２−ジメチルオクタン、１，８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカンおよび１，１２−ジアミノドデカンである。それらの中で、１，９−ジアミノノナン、１，１０−ジアミノデカン、１，１２−ジアミノドデカンが好ましい。優れた結果は、１，９−ジアミノノナンを使用する場合に得られた。
【００５８】
ポリマー組成物（Ｃ）のポリアミド（ＰＡ）の非限定的な例は；テレフタル酸と１，９−ジアミノノナンおよび／または２−メチル−１，８−ジアミノオクタンとのポリマー、１，４−シクロヘキサンジカルボン酸と１，９−ジアミノノナンおよび／または２−メチル−１，８−ジアミノオクタンとのポリマー、テレフタル酸と１，１０−デカメチレンジアミンとのポリマー、テレフタル酸とデカメチレンジアミンとのポリマー、テレフタル酸とヘキサメチレンジアミンおよびデカメチレンジアミンとのコポリマー；テレフタル酸およびイソフタル酸とヘキサメチレンジアミンおよびデカメチレンジアミンとのコポリマー；テレフタル酸とデカメチレンジアミンおよび１１−アミノ−ウンデカン酸とのコポリマー、テレフタル酸とヘキサメチレンジアミンおよび１１−アミノ−ウンデカン酸とのコポリマー；ヘキサメチレンジアミンとテレフタル酸およびセバシン酸とのコポリマー；ヘキサメチレンジアミンとテレフタル酸および１，１２−ジアミノドデカン酸とのコポリマー；デカメチレンジアミンとテレフタル酸および４−アミノシクロヘキサンカルボン酸とのコポリマー；デカメチレンジアミンとテレフタル酸および４−（アミノメチル）−シクロヘキサンカルボン酸とのコポリマー；デカメチレンジアミンと２，６−ナフタレンジカルボン酸とのポリマー；２，６−ナフタレンジカルボン酸とヘキサメチレンジアミンおよびデカメチレンジアミンとのコポリマー；２，６−ナフタレンジカルボン酸とヘキサメチレンジアミンおよびデカメチレンジアミンとのコポリマー；デカメチレンジアミンと１，４−シクロヘキサンジカルボン酸とのポリマー、ヘキサメチレンジアミンと１１−アミノ−ウンデカン酸および２，６−ナフタレンジカルボン酸とのコポリマー；テレフタル酸とデカメチレンジアミンおよび２−メチルペンタメチレンジアミンとのコポリマー；１，４−シクロヘキサンジカルボン酸とデカメチレンジアミンとのコポリマーである。
【００５９】
ポリアミド（ＰＡ）は好ましくは、テレフタル酸と１，９−ジアミノノナンおよび／または２−メチル−１，８−ジアミノオクタンとのポリマー、１，４−シクロヘキサンジカルボン酸と１，９−ジアミノノナンおよび／または２−メチル−１，８−ジアミノオクタンとのポリマー、テレフタル酸と１，１０−デカメチレンジアミンとのポリマー、ならびに１，４−シクロヘキサンジカルボン酸と１，１０−デカメチレンジアミンとのポリマーからなる群から選択される。
【００６０】
ポリアミド（ＰＡ）は、有利には少なくとも２５０℃、好ましくは少なくとも２６０℃、より好ましくは少なくとも２７０℃、最も好ましくは少なくとも２８０℃の、ＩＳＯ−１１３５７−３に従ってＤＳＣによって測定されるような、融点を有する。その上、その融点は、有利には高くても３５０℃、好ましくは高くても３４０℃、より好ましくは高くても３３０℃、最も好ましくは高くても３２０℃のものである。優れた結果は、２８０℃〜３２０℃の範囲の融点を有するポリアミド（ＰＡ）で得られた。
【００６１】
ポリアミド（ＰＡ）は、ポリマー組成物（Ｃ）の総重量を基準として、好ましくは少なくとも０．５重量％、より好ましくは少なくとも１重量％、さらにより好ましくは少なくとも１．５重量％、最も好ましくは少なくとも２重量％の量で存在する。
【００６２】
ポリアミド（ＰＡ）はまた、ポリマー組成物（Ｃ）の総重量を基準として、有利には最大でも２０重量％、好ましくは最大でも１５重量％、より好ましくは最大でも１０重量％、さらにより好ましくは最大でも８重量％、最も好ましくは最大でも６重量％の量で存在する。
【００６３】
優れた結果は、ポリアミド（ＰＡ）が、ポリマー組成物（Ｃ）の総重量を基準として、約１〜約１０重量％、好ましくは約２〜約６重量％の量でポリマー組成物（Ｃ）中に存在する場合に得られた。
【００６４】
ポリマー組成物（Ｃ）は、１つより多いポリアミド（ＰＡ）を含んでもよい。
【００６５】
白色顔料
ポリマー組成物（Ｃ）はまた、ＴｉＯ２、ＺｎＳ、ＺｎＯ、ＣｅＯ２およびＢａＳＯ４からなる群から選択される少なくとも１つの白色顔料を含んでもよい。
【００６６】
白色顔料は好ましくは二酸化チタン（ＴｉＯ２）である。二酸化チタンの形態は特に限定されず、アナターゼ型、ルチル型、および単斜晶型などの様々な結晶形を使用することができる。しかしながら、ルチル型が、そのより高い屈折率およびその秀でた光安定性のために好ましい。二酸化チタンは、表面処理剤で処理されていても、されていなくてもよい。二酸化チタン粒子の表面は好ましくはコートされるであろう。二酸化チタンは好ましくは、先ず無機コーティング、次いで有機コーティングでコートされるであろう。二酸化チタン粒子は、当技術分野で公知の任意の方法を用いてコートされ得る。好ましい無機コーティングとしては、金属酸化物が挙げられる。有機コーティングとしては、カルボン酸、ポリオール、アルカノールアミン、および／またはケイ素化合物の１つ以上が挙げられ得る。
【００６７】
存在する場合、白色顔料は好ましくは、ポリマー組成物（Ｃ）の総重量を基準として、少なくとも５重量％の、好ましくは少なくとも１０重量％の、より好ましくは少なくとも１５重量％の、さらにより好ましくは少なくとも２０重量％の、最も好ましくは少なくとも２５重量％の量で存在する。その上、白色顔料はまた好ましくは、ポリマー組成物（Ｃ）の総重量を基準として、最大でも６０重量％の、好ましくは最大でも５０重量％の、より好ましくは最大でも４５重量％の、さらにより好ましくは最大でも４０重量％の、最も好ましくは最大でも３５重量％の量で存在する。良好な結果は、白色顔料が、ポリマー組成物（Ｃ）の総重量を基準として、１０〜６０重量％の、好ましくは２０〜４０重量％の量で使用される場合に得られた。
【００６８】
優れた結果は、二酸化チタンが、ポリマー組成物（Ｃ）の総重量を基準として、１０〜５０重量％の、好ましくは２０〜４０重量％の量で使用される場合に得られた。
【００６９】
強化充填剤
ポリマー組成物（Ｃ）はまた、少なくとも１つの強化充填剤をさらに含んでもよい。
【００７０】
強化充填剤は好ましくは繊維状である。より好ましくは、強化充填剤は、ガラス繊維、炭素繊維、合成ポリマー繊維、アラミド繊維、アルミニウム繊維、チタン繊維、マグネシウム繊維、炭化ホウ素繊維、ロックウール繊維、スチール繊維、ウォラストナイトなどから選択される。さらにより好ましくは、それは、ガラス繊維、炭素繊維およびウォラストナイトから選択される。
【００７１】
繊維状充填剤の特定の種類は、ウィスカー、すなわち、Ａｌ２Ｏ３、ＳｉＣ、ＢＣ、ＦｅおよびＮｉなどの様々な原材料から製造された単結晶繊維からなる。繊維状充填剤の中で、ガラス繊維が好ましく；それらには、Ａｄｄｉｔｉｖｅｓ  ｆｏｒ  Ｐｌａｓｔｉｃｓ  Ｈａｎｄｂｏｏｋ，第２版，Ｊｏｈｎ  Ｍｕｒｐｈｙの第５．２．３章，４３〜４８頁に記載されているような、チョップドストランドＡ−、Ｅ−、Ｃ−、Ｄ−、Ｓ−、Ｔ−およびＲ−ガラス繊維が含まれる。
【００７２】
本発明の好ましい実施形態においては、強化充填剤は、ウォラストナイトおよびガラス繊維から選ばれる。ガラス繊維は、円形断面または楕円形断面（扁平繊維とも呼ばれる）を有していてもよい。
【００７３】
存在する場合、強化充填剤は、ポリマー組成物（Ｃ）の総重量を基準として、好ましくは少なくとも２重量％、より好ましくは少なくとも４重量％、さらにより好ましくは少なくとも５重量％、最も好ましくは少なくとも１０重量％の量で存在する。存在する場合、強化充填剤はまた、ポリマー組成物（Ｃ）の総重量を基準として、好ましくは最大でも４０重量％、より好ましくは最大でも３０重量％、さらにより好ましくは最大でも２５重量％、最も好ましくは最大でも２０重量％の量で存在する。
【００７４】
優れた結果は、強化充填剤が、ポリマー組成物（Ｃ）の総重量を基準として、約５〜約４０重量％、好ましくは約５〜約２５重量％、より好ましくは約１０〜約２０重量％の量で組成物中に存在する場合に得られた。
【００７５】
任意選択の原料
ポリマー組成物（Ｃ）はまた、ポリグリコリドつまりポリグリコール酸（ＰＧＡ）、ポリ乳酸（ＰＬＡ）、ポリカプロラクトン（ＰＣＬ）、ポリエチレンアジペート（ＰＥＡ）、ポリヒドロキシアルカノエート（ＰＨＡ）、ポリブチレンテレフタレート（ＰＢＴ）、ポリプロピレンテレフタレート（ＰＰＴ）、ポリトリメチレンテレフタレート（ＰＴＴ）、ポリエチレンナフタレート（ＰＥＮ）、ポリブチレンナフタレート（ＰＢＮ）、ポリエチレンテレフタレート（ＰＥＴ）、および液晶ポリエステル（ＬＣＰ）からなる群から選択されてもよい、上述のポリエステル（Ｐ）とは異なる、少なくとも別のポリエステルをさらに含んでもよい。それは好ましくは、ＰＢＴ、ＰＴＴ、ＰＥＮ、ＰＥＴおよびＬＣＰからなる群から選択される。より好ましくは、それは、ＰＢＴおよびＬＣＰからなる群から選択される。
【００７６】
ポリマー組成物（Ｃ）に添加される場合、ポリエステル（Ｐ）とは異なる他のポリエステルは好ましくは、ポリマー組成物（Ｃ）の総重量を基準として、少なくとも１重量％の、好ましくは少なくとも２重量％の、より好ましくは少なくとも３重量％の、さらにより好ましくは少なくとも４重量％の、最も好ましくは少なくとも５重量％の量で存在する。その上、他のポリエステルはまた好ましくは、ポリマー組成物（Ｃ）の総重量を基準として、最大でも２０重量％の、好ましくは最大でも１５重量％の、より好ましくは最大でも１０重量％の、さらにより好ましくは最大でも９重量％の、最も好ましくは最大でも８重量％の量で存在する。
【００７７】
ポリマー組成物（Ｃ）はまた、ＰＡ６Ｔ、ＰＡ  ６Ｔ／６Ｉ、ＰＡ６，６、およびＰＡ６からなる群からとりわけ選択されてもよい、上述のポリアミド（ＰＡ）とは異なる、少なくとも１つの別のポリアミドをさらに含んでもよい。
【００７８】
ポリマー組成物（Ｃ）に添加される場合、ポリアミド（ＰＡ）とは異なる他のポリアミドは好ましくは、ポリマー組成物（Ｃ）の総重量を基準として、少なくとも１重量％の、好ましくは少なくとも２重量％の、より好ましくは少なくとも３重量％の、さらにより好ましくは少なくとも４重量％の、最も好ましくは少なくとも５重量％の量で存在する。その上、他のポリアミドはまた好ましくは、ポリマー組成物（Ｃ）の総重量を基準として、最大でも２０重量％の、好ましくは最大でも１５重量％の、より好ましくは最大でも１０重量％の、さらにより好ましくは最大でも９重量％の、最も好ましくは最大でも８重量％の量で存在する。
【００７９】
ポリマー組成物（Ｃ）は、１つもしくは複数の衝撃改質剤をさらに含有することができる。衝撃改質剤は、ポリエステル（Ｐ）および／もしくはポリアミド（ＰＡ）と反応性であることもまたは非反応性であることもできる。ある種の具体的な実施形態においては、ポリマー組成物（Ｃ）は、少なくとも１つの反応性衝撃改質剤および少なくとも１つの非反応性衝撃改質剤を含有する。
【００８０】
使用されてもよい反応性衝撃改質剤としては、エチレン−無水マレイン酸コポリマー、エチレン−アルキル（メタ）アクリレート−無水マレイン酸コポリマー、エチレン−アルキル（メタ）アクリレート−グリシジル（メタ）アクリレートコポリマーなどが挙げられる。そのような反応性衝撃改質剤の例は、エチレン、メタクリレートおよびグリシジルメタクリレートのランダムターポリマーである。
【００８１】
ポリマー組成物（Ｃ）中へブレンドされてもよい非反応性衝撃改質剤としては一般に、アクリルゴム、ＡＳＡゴム、ジエンゴム、オルガノシロキサンゴム、ＥＰＤＭゴム、ＳＢＳまたはＳＥＢＳゴム、ＡＢＳゴム、ＮＢＳゴムなどの、様々なゴム材料が挙げられる。非反応性衝撃改質剤の特定の例としては、エチルブチルアクリレート、エチル（メチル）アクリレートまたは２  エチルヘキシルアクリレートコポリマーが挙げられる。
【００８２】
存在する場合、衝撃改質剤は、ポリマー組成物（Ｃ）の総重量を基準として、好ましくは少なくとも０．５重量％、より好ましくは少なくとも０．７重量％、さらにより好ましくは少なくとも０．９重量％、最も好ましくは少なくとも１重量％の量で存在する。存在する場合、衝撃改質剤はまた、ポリマー組成物（Ｃ）の総重量を基準として、好ましくは最大でも５重量％、より好ましくは最大でも４重量％、さらにより好ましくは最大でも３重量％、最も好ましくは最大でも２重量％の量で存在する。
【００８３】
ポリマー組成物（Ｃ）は、最大約３重量％までの紫外線安定剤またはＵＶ遮断剤を任意選択的にさらに含有してもよい。例としては、ヒンダードアミン、トリアゾールおよびトリアジン、オキサニリド、ヒドロキシベンゾフェノン、ベンゾエート、ならびにα−シアノアクリレートが挙げられる。存在する場合、紫外線安定剤は好ましくは、ポリマー組成物（Ｃ）の総重量の、約０．１〜約３重量％、または好ましくは約０．１〜約１重量％、またはより好ましくは約０．１〜約０．６重量％の量で存在する。
【００８４】
ポリマー組成物（Ｃ）はまた、上に記載されたものとは異なる、離型剤、潤滑剤、充填剤、蛍光増白剤および他の安定剤などの他の任意選択の原料を含んでもよい。
【００８５】
上に記載されたように、ポリマー組成物（Ｃ）は、優れた反射率特性を有する。例えば、ポリマー組成物（Ｃ）は、１０°オブザーバとともにＤ６５光源を用いてＡＳＴＭ  Ｅ−１３３１−０９に従って測定されるように、約８５％より大きい、好ましくは約８６％より大きい、より好ましくは約８８％より大きい、さらにより好ましくは約９０％より大きい４６０ｎｍでの初期反射率を有することができる。
【００８６】
任意の溶融混合法を用いてポリマー成分と非ポリマー原料とを組み合わせてポリマー組成物（Ｃ）を調製し得る。例えば、ポリマー成分および非ポリマー原料は、例えば、単軸または二軸スクリュー押出機、ブレンダーまたはバンバリーミキサーなどの、溶融ミキサーに、単一工程添加によって一度または、段階的方式のどちらかで添加され、次いで溶融混合されてもよい。段階的方式でポリマー成分および非ポリマー原料を添加する場合、ポリマー成分および／または非ポリマー原料の一部が先ず添加され、溶融混合され、残りのポリマー成分および非ポリマー原料が、その後に添加され、十分混合された組成物が得られるまでさらに溶融混合される。
【００８７】
本発明のさらなる態様はしたがって、ポリマー組成物（Ｃ）の製造方法に関する。
【００８８】
本発明の態様はまた、ポリマー組成物（Ｃ）からなる少なくとも１つの部品を含む物品を提供し、それは、先行技術の部品および物品を上回る様々な利点、特に白色度の増加を、すべてのそれらの他の特性を高レベルに維持しながら熱および／または光への曝露後でさえも提供する。
【００８９】
特定の実施形態においては、物品は、発光装置である。
【００９０】
発光装置の非限定的な例は、自動車のキーレスエントリーシステム、冷蔵庫中の照明、液晶ディスプレイ装置、自動車フロントパネル照明装置、デスクランプ、ヘッドライト、家庭用電化製品のインジケーターおよび交通標識などの屋外ディスプレイ装置、ならびに一般に発光ダイオードデバイス（ＬＥＤ）として知られる電磁放射線を発するおよび／または伝達する少なくとも１つの半導体チップを含んでなる光電子デバイスである。好ましくは、発光装置はＬＥＤデバイスである。
【００９１】
本明細書で用いるところでは、「発光ダイオードデバイス」および「ＬＥＤデバイス」という用語は、少なくとも１つの発光ダイオードと、ダイオードを電気回路に接続することができる電気的接続と、ダイオードを部分的に取り囲む筐体とを含むデバイス意味することを意図する。ＬＥＤデバイスは任意選択的に、ＬＥＤを完全または部分的に覆うレンズを有してもよい。
【００９２】
ＬＥＤは好ましくは、トップビューＬＥＤ、サイドビューＬＥＤおよびパワーＬＥＤの群から選ばれる。トップビューＬＥＤはとりわけ、パネルディスプレイ、ストップライトおよび方向指示器などの自動車照明用途で使用される。サイドビューＬＥＤはとりわけ、例えば、携帯電話およびＰＤＡなどのモバイル機器用途向けに使用される。パワーＬＥＤはとりわけ、フラッシュライト、自動車日中走行用ライト、標識に、そしてＬＣＤディスプレイおよびＴＶ用のバックライトとして使用される。
【００９３】
本発明の物品は、交通信号、大面積ディスプレイ、ビデオスクリーン、屋内および屋外照明、携帯電話ディスプレイバックライト、自動車ディスプレイ、車両ブレーキライト、車両ヘッドランプ、ラップトップコンピュータディスプレイバックライト、歩行者用床照明およびフラッシュライトなどの用途で使用されるＬＥＤデバイスへ組み込まれ得る。
【００９４】
本発明の物品は好ましくは、筐体、反射板およびヒートシンクなどのＬＥＤデバイスの部品である。
【００９５】
ポリマー組成物（Ｃ）から製造される物品は、射出成形などの、当業者に公知の任意の好適な溶融加工法によって製造され得る。
【００９６】
物品は、筐体へ挿入されたＬＥＤへの電気的接続を作製するために使用することができる金属（銅または銀被覆銅など）リードフレームの上にオーバーモールドされてもよい。物品は好ましくは、ＬＥＤを取り囲む筐体の部分にキャビティを有し、それは、ＬＥＤ光を外方向に、およびレンズが存在する場合は、レンズの方向に反射させるのに役立つ。キャビティは、円筒状、円錐状、放物線状または他の湾曲形状であってもよく、好ましくは滑らかな表面を有する。あるいは、キャビティの壁は、ダイオードに平行または実質的に平行であってもよい。レンズは、ダイオードキャビティの上に形成されてもよく、エポキシまたはシリコーン材料を含んでもよい。
【００９７】
部品の好ましくは少なくとも５０重量％、より好ましくは８０重量％超は、ポリマー組成物（Ｃ）からなる（部品は恐らくはとりわけ金属をさらに含有することができ；例えば、ある種の最終用途向けには、反射板として働く部品の表面は、金属めっきされてもよい）。より好ましくは、部品の９０重量％超が、ポリマー組成物（Ｃ）からなる。さらにより好ましくは、部品は、ポリマー組成物（Ｃ）から本質的になる。最も好ましくは、部品は、ポリマー組成物（Ｃ）からなる。
【００９８】
参照により本明細書に援用される特許、特許出願、および刊行物のいずれかの開示が用語を不明瞭にさせ得る程度まで本出願の記載と矛盾する場合には、本記載が優先するものとする。
【実施例】
【００９９】
本開示は、これから実施例によって説明され、それらは、本発明を例示することを意図し、本開示の範囲へのいかなる限定をも制限的に意味することを意図しない。
【０１００】
以下の商業的に入手可能な材料を使用した：
ポリエステル：Ｅａｓｔｍａｎ（商標）  Ｃｈｅｍｉｃａｌ  Ｐｒｏｄｕｃｔｓ製のＰＣＴポリエステル。
ポリアミド：  株式会社クラレ製のＰＡ  ９Ｔ（ＧＣ５１０１０）。
ウォラストナイト：キンセイマテック株式会社から商業的に入手可能なＳＨ−１２５０。
二酸化チタン：石原産業株式会社から入手可能なＴＩＰＡＱＵＥ（登録商標）ＰＦ６９１。
【０１０１】
組成物の調製のための一般的な手順
上記のポリエステルおよびポリアミド樹脂を、減量フィーダーによって１２ゾーンを含むＺＳＫ−２６二軸スクリュー押出機の第１バレルに供給した。バレル定値温度は、１５０〜３２０℃の範囲にあり、樹脂は、ゾーン５の前で溶融した。他の固体原料は、減量フィーダーによってサイドスタッファーを通してゾーン５で供給した。スクリュー速度は、１５０〜２５０ｒｐｍの範囲にあった。押出物を、従来装置を用いて冷却し、ペレット化した。
【０１０２】
使用した様々な原料の種類および量を表１にまとめ、各原料の量を重量パーセントで示す。
【０１０３】
反射率測定
ＬＥＤデバイスでの本発明組成物から製造された部品の挙動は、ＬＥＤ製造プロセスの一部をシミュレートするために試料を２６０℃で１０分間暴露することによって研究した。それ故、実施例Ｅ３およびＥ４ならびに比較例ＣＥ１およびＣＥ２の組成物のそれぞれを使用して直径約６０ｍｍ、厚さ約１ｍｍのディスクを調製した。
【０１０４】
反射率は、１０°オブザーバとともにＤ６５光源を用いてＡＳＴＭ  Ｅ−１３３１−０９に従ってＢＫＹ−Ｇａｒｄｎｅｒ光分光光度計で測定した。少なくとも１０個の試料で得られた、元の成形部品に関する、および高熱への暴露（ディスクについて２６０℃で１０分間）後の同じ部品に関する平均反射率結果、ならびに４６０ｎｍの波長での反射率の保持の百分率を表２にまとめる。
【０１０５】
0006510525.tif 000002
【０１０６】
0006510525.tif 000003
【０１０７】
結果
ＣＥ１は、成形したままで良好な反射率を、そして熱老化後に非常に高い反射率保持率を示した。
【０１０８】
他方では、ＣＥ２は、成形したままでより高い反射率を、そして熱老化後に満足できない反射率保持率を示した。
【０１０９】
表２において、成形したままのおよび熱老化後の反射率の期待値は、次式：
Ｒｆ（Ｅ）＝（Ｒｆ（ＣＥ１）＊Ｒｐ）＋（Ｒｆ（ＣＥ２）＊（１−Ｒｐ））
（ここで、
Ｒｆは、反射率（成形したままのまたは熱老化後の）であり、
Ｒｐは、組成物中の樹脂の総重量分のポリエステルの重量の比である）
を用いて計算した。
【０１１０】
表２に示されるデータから理解し得るように、本発明による組成物（Ｅ３およびＥ４）は意外にも、組成物中のポリエステルおよびポリアミドの重量平均に基づいて期待される計算値よりも高い成形したままの反射率を特色とした。
【０１１１】
さらに、熱老化（２６０℃で１０分）後の反射率もまたそれらの組成物についての計算値よりも高いことが予想外にも観察された。
【０１１２】
本発明による組成物は、このように光の高い反射率、高い白色度、高い寸法安定性、高い機械的強度、高い熱変形温度、および高い耐熱性（高温に曝露された場合の低い変色および低い反射率の損失）を示し、それ故ＬＥＤの製造に非常に好適である。